(57)【要約】【課題】  バリア性に優れ、溶融成形性、局所的な耐劣化性に優れた樹脂組成物を提供すること。また、含水ＥＶＯＨ樹脂組成物を必ずしも酸性条件下で浸漬処理する必要がなく、酸性成分を低減することが可能な新規なＥＶＯＨ樹脂組成物の製造方法を提供すること。【解決手段】    少なくとも一種類以上の金属イオン（Ａ）を含有するエチレン−ビニルアルコール共重合体樹脂組成物であり、熱水に浸漬処理して抽出される金属イオン（Ａ１）が金属元素換算で１．０μｍｏｌ／ｇ以下であり、０．０１規定の塩酸水溶液に浸漬処理して抽出される金属イオン（Ａ２）が金属元素換算で０．５〜１０μｍｏｌ／ｇであるエチレン−ビニルアルコール共重合体樹脂組成物とする。また、水分率が１０〜８０重量％であるエチレン−ビニルアルコール共重合体樹脂組成物を金属イオン（Ａ）を含有する水（Ｅ１）に接触させたのち、純水（Ｅ２）に接触させることを特徴とするエチレン−ビニルアルコール共重合体樹脂組成物の製造方法とする。【選択図】  なし【特許請求の範囲】
【請求項１】
少なくとも一種類以上の金属イオン（Ａ）を含有するエチレン−ビニルアルコール共重合体樹脂組成物であり、熱水に浸漬処理して抽出される金属イオン（Ａ１）が金属元素換算で１．０μｍｏｌ／ｇ以下であり、０．０１規定の塩酸水溶液に浸漬処理して抽出される金属イオン（Ａ２）が金属元素換算で０．５〜１０μｍｏｌ／ｇであるエチレン−ビニルアルコール共重合体樹脂組成物。
【請求項２】
上記の熱水に浸漬処理して抽出される金属イオン（Ａ１）と０．０１規定の塩酸水溶液に浸漬処理して抽出される金属イオン（Ａ２）との関係において、次式（１）を満たす請求項１に記載のエチレン−ビニルアルコール共重合体樹脂組成物
０  ≦a１／（a２−a１）＜  ０．４０        ・・・（１）
ここで、
a１は、熱水に浸漬処理して抽出される金属イオン（Ａ１）の含有量 （μｍｏｌ／ｇ）、
a２は、０．０１規定の塩酸水溶液に浸漬処理して抽出される金属イオン（Ａ２）の含有量 （μｍｏｌ／ｇ）である。
【請求項３】
エチレン−ビニルアルコール共重合体樹脂組成物中のリン酸化合物（Ｂ）の含有量がリン元素換算で０．５μｍｏｌ／ｇ以下である請求項１又は２に記載のエチレン−ビニルアルコール共重合体樹脂組成物。
【請求項４】
エチレン−ビニルアルコール共重合体樹脂組成物中のカルボン酸（Ｃ）の含有量がカルボン酸根換算で１．０μｍｏｌ／ｇ以下である請求項１〜３いずれかに記載のエチレン−ビニルアルコール共重合体樹脂組成物。
【請求項５】
エチレン−ビニルアルコール共重合体樹脂組成物が更にホウ素化合物（Ｄ）を含み、（Ｄ）の含有量がホウ素元素換算で１〜２００μｍｏｌ／ｇである請求項１〜４いずれかに記載のエチレン−ビニルアルコール共重合体樹脂組成物。
【請求項６】
水分率が１０〜８０重量％であるエチレン−ビニルアルコール共重合体樹脂組成物を金属イオン（Ａ）を含有する水（Ｅ１）に接触させたのち、純水（Ｅ２）に接触させることを特徴とするエチレン−ビニルアルコール共重合体樹脂組成物の製造方法。
【請求項７】
請求項５に記載のエチレン−ビニルアルコール共重合体樹脂組成物の製造方法において、熱水に浸漬処理して抽出される金属イオン（Ａ１）の含有量が金属元素換算で１．０μｍｏｌ／ｇ以下となるまで純水（Ｅ２）に接触させることを特徴とする請求項６に記載のエチレン−ビニルアルコール共重合体樹脂組成物の製造方法。
【請求項８】
金属イオン（Ａ）を含有する水（Ｅ１）が炭酸を含有する請求項６又は７に記載のエチレン−ビニルアルコール共重合体樹脂組成物の製造方法。
【発明の詳細な説明】
【技術分野】
【０００１】
本発明は、エチレン−ビニルアルコール共重合体樹脂組成物に関し、詳しくは熱安定性の改良された新規なエチレン−ビニルアルコール共重合体樹脂組成物に関する。また本発明は、エチレン−ビニルアルコール共重合体樹脂組成物の製造方法に関する。
【背景技術】
【０００２】
エチレン−ビニルアルコール共重合体（以下、ＥＶＯＨと略すことがある）は酸素遮蔽性、耐油性、非帯電性、機械強度等に優れた有用な高分子材料であり、フィルム、シート、容器など各種包装材料として広く用いられている。ＥＶＯＨペレットを各種の成形品に成形する方法は様々であるが、押出成形又は射出成形のように、溶融成形されることが多い。しかしながら、通常ＥＶＯＨ樹脂組成物の成形加工時には溶融温度を２００℃以上としなければならないので、金属イオンなどの添加剤を含まないＥＶＯＨは溶融成形時に劣化しやすく、製品にフィッシュアイやブツが生じて品質を低下させる原因となることがあった。
【０００３】
ＥＶＯＨ樹脂組成物として該樹脂組成物を加熱溶融した際にそのＭＦＲが特定の挙動を示すことを特徴とし、カルボン酸を５０〜５００ｐｐｍ、アルカリ金属塩を金属元素換算で５０〜５００ｐｐｍ、アルカリ土類金属塩を金属元素換算で１０〜１２０ｐｐｍ、リン酸化合物をリン酸根換算で１０〜２００ｐｐｍ、ホウ素化合物をホウ素元素換算で５０〜２０００ｐｐｍ含む樹脂組成物が公知である。この樹脂組成物は、外観性、溶融成形時のロングラン性に優れ、回収時の着色が少なく、かつ積層体としたときに層間接着性に優れたＥＶＯＨ樹脂組成物であるとされている（特許文献１  参照）。
【０００４】
また、金属塩を含有する乾燥ＥＶＯＨ樹脂組成物ペレットを製造する方法としては、ＥＶＯＨ含水ペレットを、添加剤を含有する水溶液と接触させたのち、乾燥する方法が代表的である（特許文献２  参照）。また、浸漬する液がアルカリ性のままでは、溶融成形時の安定性が低下することが多く、それを解消するために酸、特に酢酸を別途含有させる。しかしながら、カルボン酸やカルボン酸塩に由来するカルボン酸根の含有量が多い場合には、ＥＶＯＨ樹脂組成物がカルボン酸臭を発生することが多いため、金属塩を含み、かつカルボン酸根の含有量を最小限にすることが好適である。
【０００５】
上記の課題を解決するためにアルカリ金属塩及びホウ素化合物からなる群から選択される少なくとも１種の添加剤を含有し、かつ炭酸ガスを含有する水溶液にエチレン−ビニルアルコール共重合体樹脂を接触させるＥＶＯＨ樹脂組成物エチレン−ビニルアルコール共重合体樹脂組成物および樹脂組成物の製造方法が提案されている。この製造方法によれば、周辺環境に酢酸等のカルボン酸を排出することのない、環境に配慮したＥＶＯＨ樹脂組成物が製造可能であり、臭気の発生が少なく、溶融成形時のロングラン性に優れたＥＶＯＨ樹脂組成物を提供できるとされている（特許文献３  参照）。
【０００６】
【特許文献１】特開２００１−１６４０５９号公報
【特許文献２】国際公開第９９／０５２１３号パンフレット
【特許文献３】国際公開第０３／０６８８４７号
【発明の開示】
【発明が解決しようとする課題】
【０００７】
上述のように、ＥＶＯＨ樹脂組成物の溶融成形性を向上させるために、種々の金属塩を添加することが行われており、代表的にはアルカリ金属の酢酸塩・リン酸塩・炭酸塩として添加されている。すなわち、従来の技術において、ＥＶＯＨ樹脂組成物には、金属イオンとともに、そのカウンターアニオンである酢酸イオン・リン酸イオン・炭酸イオンなどの酸性成分（アニオン）が存在している。このため、従来のＥＶＯＨ樹脂組成物中の金属イオンは遊離の金属塩として存在しているため、ＥＶＯＨ中に金属塩が不均一に分散されることがあった。このような金属塩の分散斑は、ＥＶＯＨ樹脂組成物の局所的な劣化を招き、ＥＶＯＨ樹脂組成物の成形品の部分的な変色やフィッシュアイ・ブツの原因となるなど、ＥＶＯＨ樹脂組成物の品質を損ねることがあった。
【０００８】
さらに、従来のＥＶＯＨ樹脂組成物において添加される酢酸イオンやリン酸イオンのような酸性成分は、溶融成型時のＥＶＯＨ樹脂組成物のゲル化を促進する性質を有し、ロングラン成形時のフィッシュアイやブツの発生原因となることがあった。また、前記のとおり、カルボン酸やカルボン酸塩に由来するカルボン酸根の含有量が多い場合には、カルボン酸の臭気が問題となっていた。かかる背景により、ＥＶＯＨ樹脂組成物に含有する酸性成分（アニオン）の含有量をできるかぎり少なくすることが望まれており、さらなるＥＶＯＨ樹脂組成物の品質向上を図るためには、解決しなければならない課題であった。
【０００９】
また、上記のような金属イオンを含有するＥＶＯＨ樹脂組成物を製造する方法としては、金属塩を含有する水溶液に含水ＥＶＯＨ樹脂を含浸することが一般的に行われており、従来では、酢酸や炭酸のような酸性化合物を使用して水溶液を酸性にする必要があった。しかしながら前述したＥＶＯＨ樹脂組成物の品質上の観点から、製造段階においても、酸性条件下でＥＶＯＨ樹脂を処理しないこと、あるいは水溶液に酸性化合物を使用しないことが望まれていた。
【００１０】
本発明は、上記課題を解決するためになされたものであり、ＥＶＯＨ樹脂組成物に含まれる遊離の金属塩および酸性成分を低減することによって、溶融成形性・局所的な劣化への耐性に優れたＥＶＯＨ樹脂組成物を提供するとともに、含水ＥＶＯＨ樹脂組成物を必ずしも酸性条件下で含浸処理する必要がなく、酸性成分を低減可能な新規なＥＶＯＨ樹脂組成物の製造方法を提供することを目的とするものである。
【課題を解決するための手段】
【００１１】
本発明者らは、上記課題の達成に向けて鋭意検討した結果、少なくとも一種類以上の金属イオン（Ａ）を含有するエチレン−ビニルアルコール共重合体樹脂組成物であり、熱水に浸漬処理して抽出される金属イオン（Ａ１）が金属元素換算で１．０μｍｏｌ／ｇ以下であり、０．０１規定の塩酸水溶液に浸漬処理して抽出される金属イオン（Ａ２）が金属元素換算で０．５〜１０μｍｏｌ／ｇであるエチレン−ビニルアルコール共重合体樹脂組成物が溶融成形性及び局所的な劣化への耐性に優れることを見出した。
【００１２】
本発明者らはまた、本発明のもう一つの課題である、含水ＥＶＯＨ樹脂を酸性条件下で含浸処理する必要のないＥＶＯＨ樹脂組成物の製造方法について鋭意検討した結果、水分率が１０〜８０重量％であるエチレン−ビニルアルコール共重合体樹脂組成物を金属イオン（Ａ）を含有する水（Ｅ１）に接触させたのち、純水（Ｅ２）に接触させることによって課題が達成されることを見出し、本発明を完成させるに至った。
【発明の効果】
【００１３】
本発明の樹脂組成物は、バリア性に優れ、溶融成形性、局所的な劣化への耐性、低臭気性にも優れている。また、本発明の樹脂組成物の製造方法は、含水ＥＶＯＨ樹脂組成物を必ずしも酸性条件下で浸漬処理する必要がなく、酸性成分を低減することが可能な新規な製造方法である。
【発明を実施するための最良の形態】
【００１４】
まず、本件出願の第１の発明である、溶融成形性・局所的な劣化への耐性に優れ、さらには溶融成型時の臭気の少ない新規なエチレン−ビニルアルコール共重合体樹脂組成物について説明する。
【００１５】
本発明のＥＶＯＨ樹脂組成物は、少なくとも一種類以上のアルカリ金属塩（Ａ）を含有し、熱水に浸漬処理して抽出される金属イオン（Ａ１）が金属元素換算で１．０μｍｏｌ／ｇ以下であり、０．０１規定の塩酸水溶液に浸漬処理して抽出される金属イオン（Ａ２）が金属元素換算で０．５〜１０μｍｏｌ／ｇであることが必須である。
【００１６】
熱水に浸漬処理して抽出される金属イオン（Ａ１）とは、具体的には、９０℃以上の純水にＥＶＯＨ樹脂組成物を４時間以上浸漬処理して抽出される金属イオンである。純水としては、金属イオンの含量が少ない水、具体的には、イオン交換水や蒸留水など、十分に精製された水を使用する必要がある。好適には、伝導度が４．０μＳ／ｃｍ以下の純水が用いられ、より好適には、２．５μＳ／ｃｍ以下の水が用いられる。抽出する際の温度が９０℃以下では、ＥＶＯＨ樹脂組成物中の金属イオン（Ａ１）が完全には抽出されない場合がある。また、浸漬処理時間が４時間以下の場合も、金属イオン（Ａ１）が完全に抽出されない場合がある。金属イオン（Ａ１）の定量分析方法は特に限定されるものではないが、微量の金属イオンの分析が可能な、原子吸光分析、イオンクロマトグラフィー、ＩＣＰ発光分析、ＩＣＰ質量分析などの各種の機器分析が好適に用いられる。
【００１７】
０．０１規定の塩酸水溶液に浸漬処理して抽出される金属イオン（Ａ２）とは、具体的には、９０℃以上の０．０１規定の塩酸水溶液に１０時間浸漬処理して抽出される金属イオン（Ａ２）のことである。上記の純水と同様に、０．０１規定の塩酸水溶液は金属イオンの含有量が少ないものを使用する必要がある。具体的には、市販の０．０１規定塩酸水溶液を用いたり、濃塩酸をイオン交換水や蒸留水など、十分に精製された水で希釈したものが使用される。抽出する際の温度が９０℃以下では、ＥＶＯＨ樹脂組成物中の金属イオン（Ａ２）が完全には抽出されない場合がある。また、浸漬処理時間が１０時間以下の場合も、金属イオン（Ａ２）が完全に抽出されない場合がある。金属イオン（Ａ２）の定量分析方法は特に限定されるものではないが、微量金属イオンの分析が可能な、原子吸光分析、イオンクロマトグラフィー、ＩＣＰ発光分析、ＩＣＰ質量分析などの各種の機器分析が好適に用いられる。
【００１８】
熱水に浸漬処理して抽出される金属イオン（Ａ１）の含有量が１．０μｍｏｌ／ｇ以上であると、溶融成型時にフィッシュアイや着色ブツが発生しやすくなる。熱水に浸漬処理して抽出される金属イオン（Ａ１）の含有量は、より好適には０．７μｍｏｌ／ｇ以下であり、さらに好適には０．３μｍｏｌ／ｇ以下である。
【００１９】
０．０１規定の塩酸水溶液に浸漬処理して抽出される金属イオン（Ａ２）の含有量は、ＥＶＯＨ樹脂組成物に含有される金属イオン（Ａ）の総含有量を示すものであり、０．１μｍｏｌ／ｇ未満では溶融時の耐着色性及びロングラン性ともに不十分であり、１０μｍｏｌ／ｇを超えると溶融時の耐着色性が不良となったり、溶融粘度の著しい低下を招く虞がある。０．０１規定の塩酸水溶液に浸漬処理して抽出される金属イオン（Ａ２）の含有量の下限はより好適には０．５μｍｏｌ／ｇ以上であり、より好適には１．０μｍｏｌ／ｇ以上である。０．０１規定の塩酸水溶液に浸漬処理して抽出される金属イオン（Ａ２）の含有量の上限は好適には８μｍｏｌ／ｇ以下であり、より好適には５μｍｏｌ／ｇ以下である。
【００２０】
このとき、熱水に浸漬処理して抽出される金属イオン（Ａ１）の含有量と、０．０１規定の塩酸水溶液に浸漬処理して抽出される金属イオン（Ａ２）の含有量とが、下記式（１）を満足することが好ましい。
０≦  a１／（a２−a１）＜  ０．４０        ・・・（１）
ここで、
ａ１は、熱水に浸漬処理して抽出される金属イオン（Ａ１）の含有量（μｍｏｌ／ｇ）、
ａ２は、０．０１規定の塩酸水溶液に浸漬処理して抽出される金属イオン（Ａ２）の含有量（μｍｏｌ／ｇ）
である。
【００２１】
上記（１）式の左辺が０．４０よりも大きい場合には、フィッシュアイやブツが増加することがある。
下記式（１’）を満足することがより好ましく、下記式（１”）を満足することがさらに好ましい。
０≦  a１／（a２−a１）＜  ０．２０    (1')
０≦  a１／（a２−a１）＜  ０．１０      (1")
【００２２】
本発明のＥＶＯＨ樹脂組成物における金属イオン（Ａ）の種類は特に限定されない。リチウムイオン、ナトリウムイオン、カリウムイオン、ルビジウムイオン、セシウムイオン、マグネシウムイオン、カルシウムイオン、バリウムイオン、マンガンイオン、鉄イオン、コバルトイオン、ニッケルイオン、銅イオン、亜鉛イオン、アルミニウムイオン、銀イオン、セリウムイオンなどから選択されるが、溶融成形性や耐着色性に優れたＥＶＯＨ樹脂組成物を得るためには、ナトリウムイオン、カリウムイオン、マグネシウムイオン、カルシウムイオンが好適であり、この中でもナトリウムイオン、カリウムイオンが特に好適である。これら金属イオンは１種類のみを用いても良いし、複数を同時に用いても何ら問題はない。金属イオンを含有することで、優れた溶融成形性および耐着色性のみならず、良好な層間接着性を有するＥＶＯＨ樹脂組成物が得られる。
【００２３】
本発明のＥＶＯＨ樹脂組成物は、リン酸化合物（Ｂ）の含有量がリン元素換算で０．５μｍｏｌ／ｇ以下であることが好ましい。リン酸化合物（Ｂ）の含有量はより好適には０．３μｍｏｌ／ｇ以下であり、さらに好適には、０．１μｍｏｌ／ｇ以下であり、リン酸化合物（Ｂ）を実質的に含有しないことが特に好ましい。リン酸化合物（Ｂ）の含有量がリン元素換算で０．５μｍｏｌ／ｇを越えると、フィッシュアイやブツが増加することがある。
【００２４】
リン酸化合物（Ｂ）の定量方法は特に限定されない。前処理方法としては、熱水による抽出、強酸による湿式分解、高温での乾式灰化（燃焼）などが挙げられ、その分析方法としては、ＩＣＰ発光分析、ＩＣＰ質量分析などによるＰ元素の定量、イオンクロマトグラフィーや比色法（リンモリブデン酸法）などが挙げられる。
【００２５】
また、本発明のＥＶＯＨ樹脂組成物は、カルボン酸（Ｃ）の含有量がカルボン酸根換算で１．０μｍｏｌ／ｇ以下であることが好ましい。製造上の理由により、カルボン酸（Ｃ）としては、蟻酸、酢酸、プロピオン酸など分子量７５未満のカルボン酸（Ｃ）が好適に使用される。これらのカルボン酸（Ｃ）は、分子量が低く十分な水溶性を示すため、後述するＥＶＯＨ樹脂組成物の製造方法において、金属イオン（Ａ）を含有する水溶液に接触する際に利用しやすいのである。しかしながら、これらのカルボン酸はＥＶＯＨ樹脂組成物の溶融成形時にフィッシュアイやブツの要因となる場合があるだけでなく、沸点が低いため加熱時に揮発しやすく、溶融成型時の臭気が問題となる場合がある。カルボン酸（Ｃ）の含有量はより好適には０．８μｍｏｌ／ｇ以下であり、更に好適には、０．５μｍｏｌ／ｇ以下であり、より更に好適には、０．２μｍｏｌ／ｇ以下であり、カルボン酸（Ｃ）を実質的に含有しないことが特に好ましい。カルボン酸（Ｃ）の含有量がカルボン酸根換算で１．０μｍｏｌ／ｇを越えると、フィッシュアイやブツが増加するばかりでなく、溶融成型時の臭気が問題となる場合がある。
【００２６】
カルボン酸（Ｃ）の定量方法は特に限定されないが、ＥＶＯＨ樹脂組成物の抽出液あるい溶解液をイオンクロマトグラフやガスクロマトグラフィーを始めとした各種のクロマトグラフィーで定量する方法などが具体的な例として挙げられる。
【００２７】
本発明のＥＶＯＨ樹脂組成物におけるリン酸化合物（Ｂ）やカルボン酸（Ｃ）の種類についても特に限定されない。本発明の趣旨からアニオン種は実質的に含有しないことが望まれるが、下記に示すように本発明のＥＶＯＨ樹脂組成物の製造における観点からリン酸、亜リン酸、次亜リン酸、酢酸等を使用することが好ましい。
【００２８】
一般的にＥＶＯＨ樹脂組成物中に含まれる金属イオン（Ａ）のＥＶＯＨ中での存在状態は二つに分類されると考えられる。第一の存在状態は金属イオン（Ａ）が樹脂組成物中の遊離の酸性成分（アニオン）とイオン結合し、遊離の塩を形成している場合である。多くの場合、このような塩は水に可溶であり、ＥＶＯＨ樹脂組成物中の水分によって流動・溶出されやすい。従来のＥＶＯＨ樹脂組成物の多くはこのような形で金属イオン（Ａ）を含有させていた。
【００２９】
第二の存在状態は金属イオン（Ａ）がＥＶＯＨのアニオン成分とイオン結合している場合である。ＥＶＯＨのアニオン成分としては、ポリマー鎖に微量存在するカルボキシル基や、水酸基の脱プロトンによって生じるアルコキシド基、あるいは、カルボニル基のα位の脱プロトンによるエノラートアニオンなどが挙げられる。この場合、金属イオン（Ａ）はＥＶＯＨに直接的に吸着されているため、ＨＣｌなどの強酸性水溶液でイオン交換反応をおこさないかぎり、金属イオン（Ａ）はＥＶＯＨ樹脂組成物中の水分に対して安定であり、溶出しにくい。
【００３０】
また、前記の金属イオン（Ａ）の第一の存在状態においては、必然的にＥＶＯＨ樹脂組成物中に遊離のアニオン成分を含有することとなる。ＥＶＯＨ樹脂組成物の溶融成形時においては、通常２００℃以上の温度になることから、その温度においては多くの化学反応が進行し得る。ＥＶＯＨ樹脂組成物に含有されるアニオン成分は、ＥＶＯＨの未ケン化部のカルボン酸エステルとエステル交換反応を行ったり、アニオン成分がＥＶＯＨの水酸基と反応してエステル基を生成したりすることが考えられる。つまり、溶融成形においては、このような加熱溶融時における溶融樹脂内での化学反応を無視することができない。
【００３１】
一方、第二の存在状態においては、金属イオン（Ａ）は、ＥＶＯＨに内在するアニオン成分に結合しているため、このような化学反応を起こすことはないと思われる。
【００３２】
本発明のＥＶＯＨ樹脂組成物は、これらの点に着目したものであり、樹脂組成物中の遊離の金属塩を低減し、金属イオン（Ａ）の大多数をＥＶＯＨのポリマー構造内のアニオン成分に吸着させることで、樹脂の溶融成形性・局所的な劣化への耐性の向上を図ろうとするものである。すなわち、熱水に浸漬処理して抽出される金属イオン（Ａ１）を一定量以下にし、なおかつ、０．０１規定の塩酸水溶液に浸漬処理して抽出される金属イオン（Ａ２）を一定量内に含有することで、溶融成形性および局所的な劣化への耐性に優れた樹脂組成物を提供できるのである。また、特に溶融成形性に優れ、臭気の少ない樹脂組成物を提供するためには、リン酸化合物（Ｂ）やカルボン酸（Ｃ）のようなアニオン成分の含有量を低減することが好ましい。
【００３３】
また、本発明のＥＶＯＨ樹脂組成物は、ホウ素化合物（Ｄ）をホウ素元素換算で１〜２００μｍｏｌ／ｇ含有することが、溶融成形時のロングラン性という点で好適である。ホウ素化合物（Ｄ）の含有量は、２μｍｏｌ／ｇ以上であることがより好適であり、３μｍｏｌ／ｇ以上で以上であることがさらに好適である。また１５０μｍｏｌ／ｇ以下であることがより好適であり、１００μｍｏｌ／ｇ以下であることがさらに好適である。
【００３４】
ホウ素化合物（Ｄ）としては、ホウ酸類、ホウ酸エステル、水素化ホウ素類等が挙げられるが、これらに限定されない。具体的には、ホウ酸類としては、オルトホウ酸、メタホウ酸、四ホウ酸などが挙げられ、ホウ酸エステルとしてはホウ酸トリエチル、ホウ酸トリメチルなどが挙げられる。これらの化合物の中でもオルトホウ酸（以下、単にホウ酸と表示する場合がある）が好ましい。
【００３５】
ホウ素化合物（Ｄ）の定量方法は特に限定されるものではなく、ＥＶＯＨ樹脂組成物の抽出液をマンニトール法やクルクミン法で定量する方法や強酸での湿式分解や高温化での乾式灰化（燃焼）によって試料を調整した後、ＩＣＰ発光分析やＩＣＰ質量分析で定量する方法などが、具体的な定量方法として挙げられる。
【００３６】
以下、本発明のＥＶＯＨ樹脂組成物の用途について説明する。
【００３７】
得られた本発明のＥＶＯＨ樹脂組成物は溶融成形によりフィルム、シート、容器、パイプ、繊維等、各種の成形物に成形される。なかでもフィルムは、長時間の成形を行う場合が多く、しかもロングラン成形において問題となりやすいゲルやブツが外観上の問題として顕在化しやすいことから、本発明のＥＶＯＨ樹脂組成物を使用するのに適した用途である。
【００３８】
これらの成形物は再使用の目的で粉砕し再度成形することも可能である。また、フィルム、シート、繊維等を一軸又は二軸延伸することも可能である。溶融成形法としては押出成形、インフレーション押出、ブロー成形、溶融紡糸、射出成形等が可能である。溶融温度は該共重合体の融点等により異なるが１５０〜２７０℃程度が好ましい。
【００３９】
本発明のＥＶＯＨ樹脂組成物は、当該樹脂組成物のみの単層からなる成形物としても使用可能であるが、層間接着性に優れることから、当該樹脂組成物からなる少なくとも１層を含む多層構造体とすることが好適である。多層構造体の層構成としては、本発明の樹脂組成物をＥ、接着性樹脂をＡｄ、熱可塑性樹脂をＴで表わすと、Ｅ／Ｔ、Ｔ／Ｅ／Ｔ、Ｅ／Ａｄ／Ｔ、Ｔ／Ａｄ／Ｅ／Ａｄ／Ｔ等が挙げられるが、これに限定されない。ここで示されたそれぞれの層は単層であってもよいし、場合によっては多層であってもよい。
【００４０】
上記に示す多層構造体を製造する方法は特に限定されない。例えば、本発明のＥＶＯＨ樹脂組成物からなる成形物（フィルム、シート等）上に熱可塑性樹脂を溶融押出する方法、逆に熱可塑性樹脂等の基材上に該樹脂組成物と他の熱可塑性樹脂とを共押出する方法、熱可塑性樹脂とＥＶＯＨからなる樹脂組成物を共押出又は共射出する方法、更には本発明のＥＶＯＨ樹脂組成物より得られた成形物と他の基材のフィルム、シートとを有機チタン化合物、イソシアネート化合物、ポリエステル系化合物等の公知の接着剤を用いてラミネートする方法等が挙げられる。なかでも、共押出又は共射出する方法が好適である。
【００４１】
本発明のＥＶＯＨ組成物と熱可塑性樹脂との共押出成形の方法は特に限定されず、マルチマニホールド合流方式Ｔダイ法、フィードブロック合流方式Ｔダイ法、インフレーション法などが好適なものとして例示される。また、共射出成形の方法も特に限定されず、一般的な手法を用いることができる。
【００４２】
本発明のＥＶＯＨ樹脂組成物と積層するのに用いられる熱可塑性樹脂としては、直鎖状低密度ポリエチレン、低密度ポリエチレン、中密度ポリエチレン、高密度ポリエチレン、エチレン−酢酸ビニル共重合体、エチレン−プロピレン共重合体、ポリプロピレン、プロピレン−α−オレフィン共重合体（炭素数４〜２０のα−オレフィン）、ポリブテン、ポリペンテン等のオレフィンの単独又はその共重合体、ポリエチレンテレフタレート等のポリエステル、ポリエステルエラストマー、ナイロン−６、ナイロン−６，６等のポリアミド樹脂、ポリスチレン、ポリ塩化ビニル、ポリ塩化ビニリデン、アクリル系樹脂、ビニルエステル系樹脂、ポリウレタンエラストマー、ポリカーボネート、塩素化ポリエチレン、塩素化ポリプロピレンなどが挙げられる。上記の中でも、ポリプロピレン、ポリエチレン、エチレン−プロピレン共重合体、エチレン−酢酸ビニル共重合体、ポリアミド、ポリスチレン、ポリエステルが好ましく用いられる。
【００４３】
本発明のＥＶＯＨ樹脂組成物と熱可塑性樹脂とを積層するに際し、接着性樹脂を使用する場合があり、この場合の接着性樹脂としてはカルボン酸変性ポリオレフィンからなる接着性樹脂が好ましい。ここでカルボン酸変性ポリオレフィンとは、オレフィン系重合体にエチレン性不飽和カルボン酸又はその無水物を化学的（たとえば付加反応、グラフト反応により）結合させて得られるカルボキシル基を含有する変性オレフィン系重合体のことをいう。また、ここでオレフィン系重合体とはポリエチレン（低圧、中圧、高圧）、直鎖状低密度ポリエチレン、ポリプロピレン、ボリブテンなどのポリオレフィン、オレフィンと該オレフィンとを共重合し得るコモノマー（ビニルエステル、不飽和カルボン酸エステルなど）との共重合体、たとえばエチレン−酢酸ビニル共重合体、エチレン−アクリル酸エチルエステル共重合体などを意味する。このうち直鎖状低密度ポリエチレン、エチレン−酢酸ビニル共重合体（酢酸ビニルの含有量５〜５５重量％）、エチレン−アクリル酸エチルエステル共重合体（アクリル酸エチルエステルの含有量８〜３５重量％）が好適であり、直鎖状低密度ポリエチレン及びエチレン−酢酸ビニル共重合体が特に好適である。エチレン性不飽和カルボン酸又はその無水物とはエチレン性不飽和モノカルボン酸、そのエステル、エチレン性不飽和ジカルボン酸、そのモノ又はジエステル、その無水物があげられ、このうちエチレン性不飽和ジカルボン酸無水物が好適である。具体的にはマレイン酸、フマル酸、イタコン酸、無水マレイン酸、無水イタコン酸、マレイン酸モノメチルエステル、マレイン酸モノエチルエステル、マレイン酸ジエチルエステル、フマル酸モノメチルエステルなどが挙げられ、なかんずく、無水マレイン酸が好適である。
【００４４】
エチレン性不飽和カルボン酸又はその無水物のオレフィン系重合体への付加量又はグラフト量（変性度）はオレフィン系重合体に対し０．０１〜１５重量％、好ましくは０．０２〜１０重量％である。エチレン性不飽和カルボン酸又はその無水物のオレフィン系重合体への付加反応、グラフト反応は、たとえば溶媒（キシレンなど）、触媒（過酸化物など）の存在下でラジカル重合法などにより得られる。このようにして得られたカルボン酸変性ポリオレフィンの１９０℃、２１６０ｇ荷重下で測定したメルトフローレート（ＭＦＲ）は０．２〜３０ｇ／１０分であることが好ましく、より好ましくは０．５〜１０ｇ／１０ 分である。これらの接着性樹脂は単独で用いてもよいし、また二種以上を混合して用いることもできる。
【００４５】
このようにして得られた共押出多層構造体又は共射出多層構造体を二次加工することにより、各種成形品（フィルム、シート、チューブ、ボトルなど）を得ることができる。たとえば以下のようなものが挙げられる。
（１）多層構造体（シート又はフィルムなど）を一軸又は二軸方向に延伸し、必要に応じて熱処理することによる多層共延伸シート又はフィルム
（２）多層構造体（シート又はフィルムなど）を圧延することによる多層圧延シート又はフィルム
（３）多層構造体（シート又はフィルムなど）真空成形、圧空成形、真空圧空成形等、熱成形加工することによる多層トレーカップ状容器
（４）多層構造体（パイプなど）からのストレッチブロー成形等によるボトル、カップ状容器
（５）多層構造体（パリソンなど）からの二軸延伸ブロー成形等によるボトル状容器
【００４６】
このような二次加工法には特に制限はなく、上記以外の公知の二次加工法も採用できる。このようにして得られた共押出多層構造体あるいは共射出多層構造体は層間接着性に優れ、外観が良好で臭気の発生が抑制されているから、各種食品容器の材料、例えば、包装用フィルム、深絞り容器、カップ状容器、ボトル等の材料として好適に用いられる。
【００４７】
なお、本発明のＥＶＯＨ樹脂組成物の製造方法については、特に限定されるものではないが、次に述べる本発明の第二の実施の形態が好適に利用される。
【００４８】
次に本件出願の第２の発明である含水ＥＶＯＨ樹脂組成物を必ずしも酸性条件下で含浸処理する必要がなく、酸性成分を低減可能な新規なＥＶＯＨ樹脂組成物の製造方法に関して説明する。
【００４９】
本発明のエチレン−ビニルアルコール共重合体樹脂組成物の製造方法は、水分率が１０〜８０重量％であるエチレン−ビニルアルコール共重合体樹脂組成物を金属イオン（Ａ）を含有する水溶液（Ｅ１）に接触させたのち、純水（Ｅ２）に接触させることが必須である。
【００５０】
従来から、金属イオン（Ａ）をＥＶＯＨ樹脂に含有させるために、これらの添加剤を含有する酸性の水溶液にＥＶＯＨを接触させる方法が行われていた。本発明は、添加剤を含有する水溶液にＥＶＯＨ樹脂組成物を接触したあとに、さらに純水に接触させるものであるが、添加剤を含有する水溶液は、アルカリ性〜中性であってもよい。さらに、添加剤を含有する水溶液に接触したあとに、純水処理を行うことが本発明の主たる特徴である。
【００５１】
金属イオン（Ａ）を含有する水溶液（Ｅ１）に含水ＥＶＯＨ樹脂を接触すると、遊離の金属塩がＥＶＯＨの水分中に保持されるばかりでなく、金属イオン（Ａ）がＥＶＯＨポリマー鎖のアニオン成分とイオン結合して吸着されることは先に述べた通りである。ＥＶＯＨのアニオン成分とイオン結合する傾向は、水溶液のアルカリ性が高いほど強くなる。本発明は、この傾向を積極的に利用したものである。さらに、当該処理を施した含水ＥＶＯＨを純水（Ｅ２）に接触させることで、ＥＶＯＨの水分中に保持された遊離の金属塩を取り除くことができる。前記、第１の発明で記したように、遊離の金属塩の量をできる限り少なくすることが、ＥＶＯＨ樹脂組成物の品質を向上する上で肝要である。
【００５２】
本発明における金属イオン（Ａ）を含有する水溶液（Ｅ１）は、添加剤として、少なくとも一種類以上の金属イオン（Ａ）を含有する水溶液である。
【００５３】
前記金属イオン（Ａ）を含有する水溶液（Ｅ１）の金属イオン（Ａ）の含有量の好適な範囲は、一般に０．０５〜４０ｍｍｏｌ／Ｌである。
【００５４】
また、金属イオン（Ａ）の種類は特に限定されない。先に述べたように、溶融成形性や耐着色性に優れたＥＶＯＨ樹脂組成物を得るためには、ナトリウムイオン、カリウムイオン、マグネシウムイオン、カルシウムイオンが好適であり、この中でもナトリウムイオン、カリウムイオンが特に好適である。
【００５５】
添加剤としての金属イオン（Ａ）のアニオン種も特に限定されない。十分な水溶性を有することが重要であり、水酸化物、炭酸塩、炭酸水素塩、酢酸塩、リン酸塩、リン酸水素塩、亜リン酸塩、次亜リン酸塩、カルボン酸塩等として添加することができ、中でも、水酸化物、炭酸塩、炭酸水素塩、酢酸塩、リン酸水素塩として添加することが好ましい。
【００５６】
純水（Ｅ２）の組成も特に限定されるものではないが、遊離の金属塩を除去するという本発明の趣旨から、カチオン種やアニオン種の含有量ができる限り少ないほうが好ましい。
【００５７】
水の純度を評価する方法としては、簡易的には伝導度を測定する方法が用いられる。本発明においては、伝導度５．０μＳ／ｃｍ以下の純水が好適に用いられ、より好適には２．５μＳ／ｃｍ以下の純水が用いられる。原子吸光分析、イオンクロマトグラフィ、ＩＣＰ発光分析、ＩＣＰ質量分析などで、直接的にカチオン種やアニオン種の含有量を評価する方法も好適である。この場合、とくには金属イオンの含有量の合計が、０．１μｍｏｌ/ｇ以下の純水が好適に用いられ、より好適には０．０５μｍｏｌ/ｇ以下の純水が用いられる。
【００５８】
また、熱水に浸漬処理して抽出される金属イオン（Ａ１）の含有量が金属元素換算で１．０μｍｏｌ／ｇ以下となるまで純水（Ｅ２）に接触させることが好ましい。前記に説明したように、熱水に浸漬処理して抽出される金属イオン（Ａ１）の含有量が金属元素換算で１．０μｍｏｌ／ｇ以下であることが本発明のＥＶＯＨ樹脂組成物の品質を向上する上で肝要である。
【００５９】
また、上記の金属イオン（Ａ）を含有する水（Ｅ１）に炭酸ガスを導入する方法も好適に用いられる。炭酸ガスを導入することにより、金属イオン（Ａ）のＥＶＯＨへの吸着が制御しやすくなり、後述の純水（Ｅ２）に接触する際にも、遊離の金属塩を除去しやすくなる。
【００６０】
前記炭酸の量は特に限定されるものではなく、適宜調整されるものであるが、空気中に存在する炭酸ガスが自然に溶解するような程度の量よりも多い量を溶解させる必要がある。水溶液中の炭酸ガスの濃度（遊離の二酸化炭素と炭酸の合計）は好適には、０．５ｍｍｏｌ／Ｌ以上で、より好適には２ｍｍｏｌ／Ｌ以上、さらに好ましくは１０ｍｍｏｌ／Ｌ以上である。また炭酸ガスの溶解度を上げるために、１．５〜１０気圧程度の加圧条件下で処理を行っても良い。
【００６１】
本発明で用いられるＥＶＯＨとしては、エチレン−ビニルエステル共重合体をケン化して得られるものが好ましく、中でも、エチレン−酢酸ビニル共重合体をケン化して得られるものが特に好ましい。ガスバリア性と溶融成形性に優れた成形物を得るという観点からは、エチレン含有量は好適には２０〜６０モル％である。エチレン含有量が２０モル％未満の場合には、溶融成形性が悪くなる虞があり、エチレン含有量が６０モル％を超えるとガスバリア性が不十分となる虞がある。エチレン含有量の下限値は、より好適には２２モル％以上、さらに好適には２４モル％以上である。一方、エチレン含有量の上限値は、より好適には５５モル％以下、さらに好適には５０モル％以下である。
【００６２】
また、エチレンと酢酸ビニルを共重合する際に、その他の脂肪酸ビニルエステル（プロピオン酸ビニル、ピバリン酸ビニルなど）も併用することもできる。
【００６３】
以下にＥＶＯＨの製造方法を具体的に説明する。エチレンと酢酸ビニルの重合は溶液重合に限るものではなく、溶液重合、懸濁重合、乳化重合、バルク重合のいずれであっても良く、また連続式、回分式のいずれであってもよく、溶液重合の場合の重合条件は次の通りである。
【００６４】
溶媒；アルコール類が好ましいが、その他エチレン、酢酸ビニル及びエチレン−酢酸ビニル共重合体を溶解し得る有機溶剤（ジメチルスルホキシドなど）を用いることができる。アルコール類としてはメチルアルコール、エチルアルコール、プロピルアルコール、ｎ−ブチルアルコール、ｔ−ブチルアルコール等を用いることができ、特にメチルアルコールが好ましい。
触媒；２，２’−アゾビス（イソブチロニトリル）、２，２’−アゾビス−（２，４−ジメチルバレロニトリル）、２，２’−アゾビス−（４−メチル−２，４−ジメチルバレロニトリル）、２，２’−アゾビス−（４−メトキシ−２，４−ジメチルバレロニトリル）、２，２’−アゾビス−（２−シクロプロピルプロピオニトリル）等のアゾニトリル系開始剤及びイソブチリルパーオキサイド、クミルパーオキシネオデカノエイト、ジイソプロピルパーオキシジカーボネート、ジ−ｎ−プロピルパーオキシジカーボネート、ｔ−ブチルパーオキシネオデカノエイト、ラウロイルパーオキサイド、ベンゾイルパーオキサイド、ｔ−ブチルハイドロパーオキサイド等の有機過酸化物系開始剤等を用いることができる。
温度；２０〜９０℃、好ましくは４０℃〜７０℃。
時間（連続式の場合は平均滞留時間）；２〜１５時間、好ましくは３〜１１時間。
重合率；仕込みビニルエステルに対して１０〜９０％、好ましくは３０〜８０％。
重合後の溶液中の樹脂分；５〜８５％、好ましくは２０〜７０％。
共重合体中のエチレン含有率；好ましくは２０〜６０モル％、さらに好適には２２〜５５モル％、より更に好適には２４〜５０モル％。
【００６５】
なお、エチレンと酢酸ビニル以外にこれらと共重合し得る単量体、例えば、プロピレン、イソブチレン、α−オクテン、α−ドデセン等のα−オレフィン；アクリル酸、メタクリル酸、クロトン酸、マレイン酸、イタコン酸等の不飽和酸又はその無水物、塩、あるいはモノ又はジアルキルエステル等；アクリロニトリル、メタクリロニトリル等のニトリル類；アクリルアミド、メタクリルアミド等のアミド類；エチレンスルホン酸、アリルスルホン酸、メタアリルスルホン酸等のオレフィンスルホン酸又はその塩；アルキルビニルエーテル類、ビニルケトン、Ｎ−ビニルピロリドン、塩化ビニル、塩化ビニリデン；ビニルトリメトキシシラン、ビニルトリエトキシシラン、ビニルトリス（β−メトキシ−エトキシ）シラン、γ−メタクリルオキシプロピルメトキシシラン等のビニルシラン化合物類を少量共存させることも可能である。
【００６６】
所定時間の重合後、所定の重合率に達した後、必要に応じて重合禁止剤を添加し、未反応のエチレンガスを蒸発除去した後、未反応酢酸ビニルを追い出す。エチレンを蒸発除去したエチレン−酢酸ビニル共重合体溶液から未反応の酢酸ビニルを追い出す方法としては、例えば、ラシヒリングを充填した塔の上部から該共重合体溶液を一定速度で連続的に供給し、塔下部よりメタノール等の有機溶剤蒸気を吹き込み塔頂部よりメタノール等の有機溶剤と未反応酢酸ビニルの混合蒸気を留出させ、塔底部より未反応酢酸ビニルを除去した該共重合体溶液を取り出す方法などが採用される。
【００６７】
未反応酢酸ビニルを除去した該共重合体溶液にアルカリ触媒を添加し、該共重合体中の酢酸ビニル成分をケン化する。ケン化方法は連続式、回分式いずれも可能である。アルカリ触媒としては水酸化ナトリウム、水酸化カリウム、アルカリ金属アルコラートなどが用いられる。また、ケン化に用いる溶媒としては、メタノールが好ましい。例えば、ケン化条件は次の通りである。
該共重合体溶液濃度；１０〜５０％。
反応温度；３０〜１５０℃。
触媒使用量；０．００５〜０．６当量（酢酸ビニル成分当り）。
時間（連続式の場合、平均滞留時間）；１０分〜６時間。
【００６８】
一般に、連続式でケン化する場合には、ケン化により生成する酢酸メチルをより効率的に除去できるので、回分式の場合に比べて少ない触媒量で高いケン化度の樹脂が得られる。また、連続式の場合にはケン化により生成するＥＶＯＨの析出を防ぐため、より高い温度でケン化する必要がある。したがって、連続式では下記の範囲の反応温度及び触媒量とすることが好ましい。
反応温度；７０〜１５０℃。
触媒使用量；０．００５〜０．１当量（酢酸ビニル成分当り）。
【００６９】
ケン化反応後のケン化度は目的により異なるが好ましくは酢酸ビニル成分の８０モル％以上、より好ましくは９５モル％以上、更に好ましくは９８モル％以上、特に好ましくは９９モル％以上である。ケン化度は条件によって任意に調整できる。
【００７０】
前述のように、特に溶融安定性に優れたロングラン性の良好なＥＶＯＨ組成物を製造する場合には、ＥＶＯＨのケン化度が９９．７モル％以上であることが好ましく、９９．８モル％以上であることがより好ましく、９９．９モル％以上であることがさらに好ましく、９９．９５モル％以上であることが特に好ましい。
【００７１】
得られたケン化後のＥＶＯＨのアルコール溶液から、ＥＶＯＨペレットを製造する方法は特に限定されない。好適には、ＥＶＯＨのアルコール溶液を、凝固浴中にストランド状に析出させた後、該ストランドを切断することにより含水ペレットが得られる。析出に際しては、アルコール溶液を濃縮することによってケン化時よりもＥＶＯＨ濃度を上昇させておいても良いし、メタノールの一部又は全部を水で置換して、ＥＶＯＨの水／アルコールの混合溶液又はＥＶＯＨの含水組成物としておいても良い。これを水中、あるいはアルコールを少量含むアルコール水溶液中に押出してストランド状に析出させてから切断することで含水ペレットが得られる。また、ストランド状に析出させずに、流動状態のままで切断し、水中で凝固させてペレットを製造することもできる。
【００７２】
以上のようにして得られる含水ペレットは多孔質であり、ケン化触媒残渣を水洗除去しやすく、その後の添加剤の添加や純水処理、乾燥操作も容易である。このような含水ペレットの含水率は１０〜８０重量％であることが、上記操作上の利点が大きく好適である。含水率はより好適には２０重量％以上であり、さらに好適には３０重量％以上である。また、より好適には７０重量％以下であり、さらに好適には６０重量％以下である。
【００７３】
こうして得られた含水ペレットは、通常ケン化触媒残渣であるアルカリ金属塩、例えば酢酸ナトリウムを含んでおり、そのために着色などの問題が生じるため、洗浄して除去することが好ましい。通常、洗浄前の含水ペレットのアルカリ金属塩含有量はアルカリ金属換算で１００〜１００００μｍｏｌ／ｇ（ＥＶＯＨ重量当り）程度である。洗浄方法は特に限定されないが、水で洗浄する方法が好適である。このとき洗浄液として使用する水は、アルカリ金属イオンを効率的に除去するために、酢酸などの酸の水溶液であってもよい。また、水による洗浄と酸による洗浄を併用して、効率的にケン化触媒残渣の含有量を減少させることも好ましい。
【００７４】
洗浄後の含水ペレットのアルカリ金属含有量をアルカリ金属換算で０〜５０μｍｏｌ／ｇ（ＥＶＯＨ重量当り）まで減少させることが好適である。アルカリ金属含有量の上限は、より好ましくは４０μｍｏｌ／ｇであり、さらに好ましくは３０μｍｏｌ／ｇであり、特に好ましくは２０μｍｏｌ／ｇである。ケン化触媒残渣は、通常、酢酸のアルカリ金属塩の形で含まれているから、洗浄後の含水ペレットのアルカリ金属含有量を十分に低減させておくことによって、カルボン酸根の含有量を低減したＥＶＯＨ組成物が得られやすくなる。
【００７５】
含水ペレットを洗浄する方法は特に限定されるものではなく、回分式処理容器又は連続式処理容器のいずれも使用可能である。中でも、塔式容器内で連続的にペレットを供給して処理する方法が、生産性の観点から好適である。
【００７６】
洗浄後、含水ペレットは、金属イオン（Ａ）を含有する水溶液（Ｅ１）に浸漬処理される。また、ＥＶＯＨ樹脂組成物中にホウ素化合物（Ｄ）を含有させる場合には、ホウ素化合物（Ｄ）を含有した水溶液にも浸漬処理される。さらに金属イオン（Ａ）を含有する水溶液（Ｅ１）に炭酸を含有させることも好適に用いられる。
【００７７】
金属イオン（Ａ）を含有する水溶液（Ｅ１）あるいはホウ素化合物（Ｄ）を含有する水溶液にＥＶＯＨ樹脂を浸漬処理させる方法は特に限定されるものではない。前記水溶液にＥＶＯＨ樹脂を浸漬する際のＥＶＯＨ樹脂の形状は、粉末、粒状、球状、円柱形ペレット状等の任意の形状であってよいが、例えば前述のようにして得られた含水ＥＶＯＨペレットを前記水溶液に接触させることが、金属イオン（Ａ）やホウ素化合物（Ｄ）をＥＶＯＨ樹脂組成物ペレット中に効率良くかつ均一に含有させることができるため好適である。水溶液に浸漬する前の含水ペレットの含水率は、１０〜８０重量％であることが好適である。含水率はより好適には２０重量％以上であり、さらに好適には３０重量％以上である。また、より好適には７５重量％以下であり、さらに好適には７０重量％以下である。
【００７８】
ＥＶＯＨ樹脂に接触させる前記水溶液の温度は特に限定されるものではないが、１０〜９０℃であることが好ましい。１０℃未満では、金属イオン（Ａ）をＥＶＯＨ樹脂ペレット中に均一に含有させるのに時間がかかる虞があり、９０℃を超えると、ペレット同士が融着する虞がある。前記水溶液の温度は、より好適には２０℃以上であり、さらに好適には３０℃以上である。また、より好適には８５℃以下であり、さらに好適には８０℃以下である。前記処理液に炭酸を含有させる場合、７０℃以上の高い温度の場合は炭酸の溶解度が少なくなるので、０．１５〜１．０ＭＰａ程度の加圧下で接触させることが好適である。
【００７９】
ＥＶＯＨ樹脂を前記水溶液に接触させる時間は、ＥＶＯＨ樹脂の形態によってその好適範囲が異なるが、１〜１０ｍｍ程度のペレットの場合には１時間以上であることが好ましく、２時間以上であることがより好ましい。
【００８０】
金属イオン（Ａ）を均一に吸着させるためには、前記水溶液の量がＥＶＯＨ樹脂１重量部に対して、５重量部以上であることが好適である。前記水溶液の量が５重量部以下であると、水溶液中の金属イオン（Ａ）の含有量が不足し、金属イオン（Ａ）の吸着が不均一となる虞がある。水溶液の量は、より好適には１０重量部以上であり、特に好適には、２０重量部以上である。
【００８１】
ＥＶＯＨ樹脂を前記水溶液に接触させる方法は特に限定されない。ＥＶＯＨ樹脂を予め水に接触させておいて、添加剤や炭酸を後から水中に溶解させることもできるが、予めこれらを溶解させて調整した水溶液をＥＶＯＨ樹脂と接触させる方法が、添加剤を均一に含有する安定した品質のＥＶＯＨ樹脂組成物が得られるため好ましい。
【００８２】
ＥＶＯＨ樹脂を前記水溶液に接触させる方式は、バッチ方式、連続方式のいずれによる方式も採用可能である。連続方式においては、例えば塔型の容器の中でＥＶＯＨ樹脂を徐々に下方に移動させながら、連続的に供給される水溶液と接触させる方法などが、好適なものとして挙げられる。
【００８３】
また、複数の水溶液を調製して、複数回に分けて接触させても構わない。例えば、最初に金属イオン（Ａ）のみを含有する水溶液と接触させておいてから、続いて金属イオン（Ａ）およびホウ素化合物（Ｄ）を含有する水溶液と接触させるような方法も採用できる。
【００８４】
また、前記水溶液に含有する金属イオン（Ａ）は、必ずしも1種類である必要はなく、複数の金属イオン（Ａ）を含有させてもよい。
【００８５】
金属イオン（Ａ）を含有する水溶液（Ｅ１）に接触させた後、引き続き、含水ペレットを純水（Ｅ２）に接触する。先に述べたように当該純水処理の目的は、遊離の金属塩を除去することである。
【００８６】
ＥＶＯＨ樹脂組成物に接触させる純水（Ｅ２）の温度が高いほど、遊離の金属塩を除きやすくなる。しかしながら、温度が高すぎるとペレット同士が融着する虞がある。純水（Ｅ２）の温度は２０℃以上９０℃未満であることが好適である。
【００８７】
ＥＶＯＨ樹脂組成物を前記水溶液に接触させる時間は、ＥＶＯＨ樹脂組成物の形態によってその好適範囲が異なるが、１〜１０ｍｍ程度のペレットの場合には１時間以上であることが好ましく、２時間以上であることがより好ましい。
【００８８】
また、効率的に遊離の金属塩を除去するためには、前記純水（Ｅ２）の量がＥＶＯＨ樹脂組成物１重量部に対して、１０重量部以上であることが好適である。より好適には２０重量部以上であり、純水（Ｅ２）の量が多いほど、金属塩を除去しやすくなる。
【００８９】
ＥＶＯＨ樹脂組成物を前記純水（Ｅ２）に接触させる方式については、特に限定されない。含水ＥＶＯＨ樹脂組成物に対して、純水（Ｅ２）を連続的に供給する方法が好適に用いられるが、バッチ方式で純水（Ｅ２）を繰り返し更新しながら、浸漬処理を繰り返す方法なども好適に用いられる。
【００９０】
なお、ここにおいて使用される純水（Ｅ２）は、特に限定されず一般的な精製方法によって調整された純水が使用される。具体的な精製方法としては、蒸留法、活性炭吸着法、イオン交換法、逆浸透法、ろ過法などが挙げられる。逆浸透法にて精製したのち、イオン交換法でさらに精製する等、種々の精製方法を併用することも好適である。
【００９１】
ＥＶＯＨ樹脂組成物、好適にはＥＶＯＨ樹脂組成物ペレットは、前記純水（Ｅ２）に浸漬した後、脱液してから乾燥工程に供される。乾燥方法は特に限定されず、熱風乾燥機などを使用することができる。乾燥機は流動式乾燥機であっても静置式乾燥機であっても良く、これらを組み合わせて使用してもよい。この中でも、初めに流動乾燥法で乾燥し、引き続いて静置乾燥法で乾燥する方法が好適である。乾燥温度は特に限定されないが、通常７０〜１２５℃程度の温度が採用され、乾燥が進むにつれて温度を上昇させることもできる。乾燥後の含水率は通常１重量％以下であり、好適には０．５重量％以下である。こうして得られた乾燥ペレットが、以後の成形工程に供される。
【００９２】
以下、実施例により本発明をさらに詳細に説明するが、本発明はこの実施例に限定されるものではない。以下「％」、「部」とあるのは特に断わりのない限り重量基準である。尚、水はすべてイオン交換水（伝導度：１．０〜２．０μＳ／ｃｍ）を使用した。なお、伝導度は、東亜電波工業製ＣＭ−３０ＥＴで測定した。
（１）熱水に浸漬処理して抽出される金属イオン（Ａ１）の定量
乾燥ＥＶＯＨ樹脂組成物のペレットを凍結粉砕により粉砕した。ＥＶＯＨ樹脂組成物の粉末１０ｇを水５０ｍＬに投入し、１０時間、９５℃で加熱抽出した。得られた抽出液２ｍＬを、イオン交換水８ｍＬで希釈した。前記の希釈された抽出液を、（株）パーキンエルマージャパン社製ＩＣＰ発光分光分析装置  Ｏｐｔｉｍa  ４３００  ＤＶを用いて、以下に示す観測波長で定量分析した。こうして得られた各金属元素の量から、熱水に浸漬処理して抽出される金属イオン（Ａ１）の量を金属元素換算値で得た。
観測波長            ：ナトリウム    ５８９．５９２ｎｍ
カリウム      ７６６．４９０ｎｍ
マグネシウム  ２８５．２１３ｎｍ
カルシウム    ３１７．９３３ｎｍ
【００９３】
（２）０．０１規定の塩酸水溶液に浸漬処理して抽出されるアルカリ金属イオン（Ａ２）の定量
乾燥ＥＶＯＨ樹脂組成物のペレットを凍結粉砕により粉砕した。ＥＶＯＨ樹脂組成物の粉末１０ｇを０．０１規定の塩酸水溶液５０ｍＬに投入し、９５℃で１０時間撹拌、加熱抽出した。得られた抽出液２ｍＬを、イオン交換水８ｍＬで希釈した。前記の希釈された抽出液を、上記の（１）と同様に（株）パーキンエルマージャパン社製ＩＣＰ発光分光分析装置  Ｏｐｔｉｍa  ４３００  ＤＶを用いて定量分析した。こうして得られた各金属元素の量から、乾燥ＥＶＯＨペレットに含まれるアルカリ金属塩（Ａ２）の量を金属元素換算値で得た。
【００９４】
（３）リン酸化合物（Ｂ）の定量
乾燥ＥＶＯＨ樹脂組成物のペレットを凍結粉砕により粉砕した。得られた粉砕ＥＶＯＨ樹脂組成物の粉末１．０ｇを共栓付き三角フラスコに投入し、さらに濃硝酸１５ｍｌと濃硫酸４ｍｌを加え、冷却コンデンサーを付け、２００〜２３０℃で加熱分解し、溶液を５０ｍｌメスフラスコにメスアップした。前記の溶液を（株）パーキンエルマージャパン社製ＩＣＰ発光分光分析装置  Ｏｐｔｉｍa  ４３００  ＤＶを用いて観測波長２１４．９１４ｎｍで定量分析した。こうして得られたリン元素の量から、リン酸化合物（Ｃ）の量をリン元素換算値で得た。
【００９５】
（４）カルボン酸（Ｃ）の定量
乾燥ＥＶＯＨペレットを凍結粉砕により粉砕した。上記のＥＶＯＨ粉末１０ｇをイオン交換水５０ｍＬに投入し、９５℃で１０時間撹拌、抽出した。得られた抽出液２ｍＬを、イオン交換水８ｍＬで希釈した。前記の希釈された抽出液を、（株）横河電機製イオンクロマトグラフィーＩＣ７０００（カラム：（株）横河電機製  ＳＣＳ５−２５２、溶離液：０．１％リン酸水溶液）を用いて定量分析し、カルボン酸（酢酸）イオンの量を定量し、カルボン酸（Ｃ）を定量した。なお、定量に際しては酢酸水溶液を用いて作成した検量線を用いた。
【００９６】
（５）ホウ素化合物（Ｄ）の定量
試料とする乾燥ＥＶＯＨペレット５０ｍｇを酸素フラスコ燃焼法により完全燃焼させ、得られた燃焼灰分を１ｍｏｌ／Ｌ硝酸水溶液１０ｍＬに溶解させた。前記溶液を用いて、（株）パーキンエルマージャパン社製ＩＣＰ発光分光分析装置  Ｏｐｔｉｍa  ４３００  ＤＶを用いて、観測波長２４９．６６７ｎｍで定量分析した。ホウ素化合物（Ｄ）の含有量をホウ素元素換算値で得た。
【００９７】
（６）単層製膜試験
得られた乾燥ＥＶＯＨペレットを（株）東洋精機製作所製２０ｍｍ押出機Ｄ２０２０（Ｄ（ｍｍ）＝２０、Ｌ／Ｄ＝２０、圧縮比＝２．０、スクリュー：フルフライト）を用いて単層製膜を以下の条件で行い、単層フィルムを得た。
押出温度：Ｃ１／Ｃ２／Ｃ３／Ｄｉｅ＝１７５／２３０／２３０／２３５℃
スクリュー回転数：２０ｒｐｍ
吐出量          ：０．６３ｋｇ／ｈｒ
引取りロール温度：８０℃
引取りロール速度：１．０ｍ／ｍｉｎ．
フィルム厚み    ：３０μｍ
【００９８】
（６−ａ）耐着色性
上記方法で作製された単層フィルムを紙管に巻き取り、フィルム端面の着色度を肉眼で以下のように判定した。
判定  ：    基準
Ａ：着色なし
Ｂ：やや黄変
Ｃ：黄変
【００９９】
（６−ｂ）フィッシュアイ・着色ブツ評価
単層製膜開始から２時間後のフィルムをサンプリングし、フィルム中の肉眼で確認できるゲル状ブツを大きさに応じて下記のように分類し、その個数を数えた。ブツの個数を、１．０ｍ２あたりの個数に換算し、以下のように判定した。また、１００μｍ以上のゲル状ブツ１０個を任意に選んで顕微鏡で観察し、着色ブツ（黄色〜褐色）の個数を調べた。
フィッシュアイ：
ブツ大  ：  １００μｍ以上
ブツ小  ：  １００μｍ未満
判定  ：    基準
Ａ：１０個未満
Ｂ：１０個以上２０個未満
Ｃ：２０個以上１００個未満
Ｄ：１００個以上５００個未満
Ｅ：５００個以上
着色ブツ：
判定  ：    基準
Ａ：着色ブツ無し。
Ｂ：着色ブツが１〜３個
Ｃ：着色ブツが４個以上
【０１００】
（６−ｃ）６０時間ロングラン評価
単層製膜開始から６０時間後にフィルムをサンプリングし、フィルム中の肉眼で確認できる１００μｍ以上のゲル状ブツの個数を数えた。ブツの個数を、１．０ｍ２あたりの個数に換算し、以下のように判定した。
判定  ：    基準
Ａ：１０個未満
Ｂ：１０個以上２０個未満
Ｃ：２０個以上１００個未満
Ｄ：１００個以上５００個未満
Ｅ：５００個以上
【０１０１】
（６−ｄ）１２０時間ロングラン評価
単層製膜開始から１２０時間後にフィルムをサンプリングし、フィルム中の肉眼で確認できる１００μｍ以上のゲル状ブツの個数を数えた。ブツの個数を、１．０ｍ２あたりの個数に換算し、以下のように判定した。
判定  ：    基準
Ａ：１０個未満
Ｂ：１０個以上２０個未満
Ｃ：２０個以上１００個未満
Ｄ：１００個以上５００個未満
Ｅ：５００個以上
【０１０２】
（７）臭気試験
得られた乾燥ＥＶＯＨペレット１０ｇとイオン交換水１０ｍＬを１００ｍＬガラス製スクリュー管に投入し、蓋をして密閉した。その後、９０℃のセーフベントドライヤー（乾燥機）に入れて１５時間加熱抽出した後、３０分室温に放置して前記スクリュー管を冷却した。冷却後、スクリュー管の蓋を開け、得られた抽出液の臭気を５人のモニターにより、以下のように評価した。
判定  ：    基準
Ａ：臭気が感じられない。
Ｂ：僅かな臭気を感じる。
Ｃ：臭気が感じられる。
【０１０３】
（８）含水ＥＶＯＨペレットの水分率の測定
ＭＥＴＴＬＥＲ社製ＨＲ７３ハロゲン水分率分析装置を用いて、乾燥温度１８０℃、乾燥時間２０分、サンプル量約１０ｇの条件でＥＶＯＨペレットの水分率を測定した。
【実施例１】
【０１０４】
[含水ペレットの作製]
ケン化後のＥＶＯＨ樹脂（エチレン含量３１モル％、ケン化度９９．９モル％）２０ｋｇを、水／メタノール＝４／６（重量比）の混合に８０℃で１２時間、撹拌しながら溶解させて４０重量％のＥＶＯＨ溶液を得た。次に、撹拌を止めて溶解槽の温度を６５℃に下げて５時間放置し、前記のＥＶＯＨの水／メタノール溶液の脱泡を行った。そして、直径３．５ｍｍの円形の開口部を有する金板から、５℃の水／メタノール＝９／１（重量比）の混合中に押出してストランド状に析出させ、切断することで直径約４ｍｍ、長さ約５ｍｍのペレットを得た。得られたＥＶＯＨペレットの水分率は５０重量％であった。
【０１０５】
[含水ペレットの精製]
このようにして得られた含水ペレット５．１ｋｇに５０Ｌの純水を加え、２５℃で２時間撹拌しながら洗浄しては脱液する操作を２回繰り返した。次に、１ｇ／Ｌの酢酸水溶液で、２５℃で２時間撹拌しながら洗浄しては脱液する操作を２回繰り返した。さらに、含水ペレットを５０Ｌのイオン交換水で、２５℃で２時間撹拌しながら洗浄しては脱液する操作を６回繰り返した。６回目の洗浄を行った後の洗浄液の伝導度を東亜電波工業製ＣＭ−３０ＥＴで測定した結果、前記洗浄液の伝導度は１．５μＳ／ｃｍであった。
【０１０６】
[金属イオンの添加・乾燥]
次に、０．５ｍｍｏｌ／Ｌの水酸化ナトリウム水溶液３０Ｌに上記含水ペレット３０００ｇを投入し、２５℃で５時間、浸漬及び撹拌を行った。５時間浸漬して撹拌を行った後、得られたペレットを直ちに脱液し、引き続いて、純水３０Ｌを加え、撹拌しながら２時間浸漬しては脱液する操作を２回繰り返した。２回目の純水処理後の処理液の伝導度は３．１μＳ／ｃｍであった。洗浄後、得られたペレットを直ちに脱液し、４０℃にて２４時間静置後、８０℃にて３時間、引き続き１２０℃にて３０時間熱風乾燥を行い、乾燥ＥＶＯＨペレットを得た。乾燥ＥＶＯＨペレットのＭＦＲは１．６ｇ／１０ｍｉｎ．（１９０℃、２１６０ｇ荷重下）であった。
【０１０７】
[分析・評価]
得られた乾燥ＥＶＯＨペレット中の熱水に浸漬処理して抽出される金属イオン（Ａ１）はナトリウムイオンのみであり、ナトリウム元素換算で０．８μｍｏｌ／ｇであった。９５℃の０．０１規定の塩酸水溶液に浸漬処理して抽出される金属イオン（Ａ２）はナトリウムイオンのみであり、ナトリウム元素換算で５．０μｍｏｌ／ｇであった。また、前記乾燥ＥＶＯＨペレット中のリン酸化合物（Ｂ）およびカルボン酸（Ｃ）はともに検出されず、０μｍｏｌ／ｇであった。
【０１０８】
得られた乾燥ＥＶＯＨペレットを用いて、上述の方法に従って単層フィルムを作製し、各種評価を実施した。本実施例のＥＶＯＨの耐着色性の評価結果はＢ判定であった。フィッシュアイの評価結果は、大小ともにＡ判定であった。着色ブツの数は１個であり、Ｂ判定であった。６０時間ロングラン性の評価結果はＡ判定であり、１２０時間ロングラン性の評価結果はＢ判定であった。また、得られた乾燥ＥＶＯＨペレットを用いて、上述の方法に従って臭気試験を行ったところ、５人のモニター全員が臭いを感じず、評価はＡ判定であった。乾燥ＥＶＯＨ樹脂組成物の組成を表２に、評価結果を表３にそれぞれ示す。
【実施例２】
【０１０９】
０．５ｍｍｏｌ／Ｌの水酸化ナトリウム溶液に含浸したあと、含水ＥＶＯＨペレットを純水処理する回数を４回に増やしたことを除いては、実施例１と同様にして乾燥ＥＶＯＨペレットを作製し、実施例１と同様にして評価を行った。乾燥ＥＶＯＨ樹脂組成物の組成を表２に、評価結果を表３にそれぞれ示す。
【実施例３】
【０１１０】
０．５ｍｍｏｌ／Ｌの水酸化ナトリウム溶液に含浸したあと、含水ＥＶＯＨペレットを純水処理する回数を６回に増やしたことを除いては、実施例１と同様にして乾燥ＥＶＯＨペレットを作製し、実施例１と同様にして評価を行った。乾燥ＥＶＯＨ樹脂組成物の組成を表２に、評価結果を表３にそれぞれ示す。
【実施例４】
【０１１１】
実施例１と同様にして得られた洗浄後のＥＶＯＨペレットを０．５ｍｍｏｌ／Ｌの炭酸水素ナトリウム水溶液１０Ｌに投入し、さらに吹き込み速度１Ｌ／ｍｉｎ．で炭酸ガスを吹き込みながら、２５℃で６時間、浸漬及び撹拌を行った。６時間浸漬して撹拌を行った後、得られたペレットを直ちに脱液し、引き続いて、純水１５Ｌを加え、撹拌しながら２時間浸漬しては脱液する操作を２回繰り返した。２回目の純水処理後の処理液の伝導度は１．３μＳ／ｃｍであり、実施例１よりも効率よく伝導度を下げることができた。洗浄後、得られたペレットを直ちに脱液し、４０℃にて２４時間静置後、８０℃にて３時間、引き続き１２０℃にて３０時間熱風乾燥を行い、乾燥ＥＶＯＨペレットを得た。得られた乾燥ペレットを実施例１と同様にして評価を行った。乾燥ＥＶＯＨ樹脂組成物の組成を表２に、評価結果を表３にそれぞれ示す。
【実施例５】
【０１１２】
[含水ペレットの作製]
ケン化後のＥＶＯＨ樹脂（エチレン含量３１モル％、ケン化度９９．９モル％）２０ｋｇを、水／メタノール＝４／６（重量比）の混合に８０℃で１２時間、撹拌しながら溶解させたて４０重量％のＥＶＯＨ溶液を得た。次に、撹拌を止めて溶解槽の温度を６５℃に下げて５時間放置し、前記のＥＶＯＨの水／メタノール溶液の脱泡を行った。そして、直径３．５ｍｍの円形の開口部を有する金板から、５℃の水／メタノール＝９／１（重量比）の混合溶媒中に押出してストランド状に析出させ、切断することで直径約４ｍｍ、長さ約５ｍｍのペレットを得た。得られたＥＶＯＨペレットの水分率は５３重量％であった。
【０１１３】
[含水ペレットの精製]
このようにして得られた含水ペレット２．４ｋｇに２４Ｌの純水を加え、２５℃で２時間撹拌しながら洗浄しては脱液する操作を２回繰り返した。次に、２．４ｋｇの含水ペレットに対して２４Ｌの１ｇ／Ｌの酢酸水溶液を加え、２５℃で２時間撹拌しながら洗浄しては脱液する操作を２回繰り返した。さらに、含水ペレット２．４ｋｇに対して２４Ｌのイオン交換水を加え、２５℃で２時間撹拌しながら洗浄しては脱液する操作を６回繰り返した。６回目の洗浄を行った後の洗浄液の伝導度を東亜電波工業製ＣＭ−３０ＥＴで測定した結果、前記洗浄液の伝導度は１．４μＳ／ｃｍであった。
【０１１４】
[ホウ酸の添加処理]
こうして得られた含水ＥＶＯＨペレット２．４ｋｇ及び濃度０．３６ｇ／Ｌのホウ酸水溶液に入れ、２５℃で１０時間浸漬し、浸漬後脱液した。
【０１１５】
[金属イオンの添加処理・乾燥]
このようにして得られた含水ペレットを実施例４と同様に０．５ｍｍｏｌ／Ｌの炭酸水素ナトリウム水溶液へ吹き込み速度１Ｌ／ｍｉｎ．で炭酸ガスを吹き込みながら、浸漬処理および純水処理したのち、乾燥することで乾燥ＥＶＯＨペレットを作製した。乾燥ＥＶＯＨペレットのＭＦＲは１．８ｇ／１０ｍｉｎ．（１９０℃、２１６０ｇ荷重下）であった。
【０１１６】
[分析・評価]
得られた乾燥ペレットを用いて、実施例１と同様にして各種分析と評価を実施した。乾燥ＥＶＯＨ樹脂組成物の組成を表２に、評価結果を表３にそれぞれ示す。
【実施例６】
【０１１７】
洗浄後の含水ＥＶＯＨペレットを浸漬する液を炭酸水素カリウム１．０ｍｍｏｌ／Ｌ、リン酸二水素カリウム２．２ｍｍｏｌ／Ｌとし、吹き込み速度１Ｌ／ｍｉｎ．で炭酸ガスを吹き込んだこと以外は実施例５と同様にして乾燥ＥＶＯＨペレットを作製し、実施例１と同様にして評価を行った。評価の際、リン酸化合物（Ｂ）は、検出されず０μｍｏｌ／ｇであった。乾燥ＥＶＯＨ樹脂組成物の組成を表２に、評価結果を表３にそれぞれ示す。
【実施例７】
【０１１８】
実施例７
洗浄後の含水ＥＶＯＨペレットを浸漬する液を酢酸マグネシウム２．５ｍｍｏｌ／Ｌ、炭酸水素ナトリウム１．０ｍｍｏｌ／Ｌ水溶液としたことを除いては、実施例１と同様して同様にして乾燥ＥＶＯＨペレットを作製し、実施例１と同様にして評価を行った。乾燥ＥＶＯＨ樹脂組成物の組成を表２に、評価結果を表３にそれぞれ示す。
【０１１９】
実施例８
洗浄後の含水ＥＶＯＨペレットを浸漬する液を次亜リン酸カルシウム２．０ｍｍｏｌ／Ｌ水溶液としたことを除いては、実施例１と同様して同様にして乾燥ＥＶＯＨペレットを作製し、実施例１と同様にして評価を行った。乾燥ＥＶＯＨ樹脂組成物の組成を表２に、評価結果を表３にそれぞれ示す。
【０１２０】
比較例１
実施例１と同様にして得られた洗浄後の含水ペレット３０００ｇを、酢酸８．０ｍｍｏｌ／Ｌ、酢酸ナトリウム４．０ｍｍｏｌ／Ｌを含有する水溶液３０Ｌに、２５℃で６時間浸漬して撹拌した。その後、純水処理を行うことなく脱液し、４０℃にて２４時間静置後、８０℃にて３時間、引き続き１２０℃にて３０時間熱風乾燥を行い、乾燥ＥＶＯＨペレットを得た。得られた乾燥ペレットを用いて、実施例１と同様に各種の評価を行った。乾燥ＥＶＯＨ樹脂組成物の組成を表２に、評価結果を表３にそれぞれ示す。
【０１２１】
比較例２
０．５ｍｍｏｌ／Ｌの水酸化ナトリウム水溶液に浸漬するまでは実施例１と同様に含水ペレットを処理し、その後、１度も純水処理をすることなく、直ちに、実施例１と同様の条件で含水ペレットを乾燥した。得られた乾燥ペレットを用いて、実施例１と同様に各種の評価を行った。乾燥ＥＶＯＨ樹脂組成物の組成を表２に、評価結果を表３にそれぞれ示す。
【０１２２】
比較例３
炭酸水素カリウムの濃度を０．１ｍｍｏｌ／Ｌ、リン酸二水素カリウムの濃度を２．２ｍｍｏｌ／Ｌとしたことを除いては、実施例６と同様に含水ペレットを処理し、その後、１度も純水処理をすることなく、直ちに、実施例１と同様の条件で含水ペレットを乾燥した。得られた乾燥ペレットを用いて、実施例１と同様に各種の評価を行った。乾燥ＥＶＯＨ樹脂組成物の組成を表２に、評価結果を表３にそれぞれ示す。
【０１２３】
比較例４
２．０ｍｍｏｌ／Ｌの次亜リン酸カルシウム水溶液に浸漬するまでは実施例８と同様に含水ペレットを処理し、その後、１度も純水処理をすることなく、直ちに、実施例１と同様の条件で含水ペレットを乾燥した。得られた乾燥ペレットを用いて、実施例１と同様に各種の評価を行った。乾燥ＥＶＯＨ樹脂組成物の組成を表２に、評価結果を表３にそれぞれ示す。
【０１２４】
比較例５
酢酸８．０ｍｍｏｌ／Ｌ、酢酸ナトリウム４．０ｍｍｏｌ／Ｌを含有する水溶液に浸漬するまでは比較例１と同様に含水ペレットを処理した。脱液後、含水ペレットに純水１５Ｌを加え、2時間浸漬・攪拌しては脱液する操作を６回繰り返した。６回目の純水処理後の処理液の伝導度は１．２μＳ／ｃｍであった。得られたペレットを直ちに脱液し、４０℃にて２４時間静置後、８０℃にて３時間、引き続き１２０℃にて３０時間熱風乾燥を行い、乾燥ＥＶＯＨペレットを得た。得られた乾燥ペレットを用いて、実施例１と同様に各種の評価を行った。乾燥ＥＶＯＨ樹脂組成物の組成を表２に、評価結果を表３にそれぞれ示す。
【０１２５】
以上の評価結果から明らかなように、実施例１〜８においては、フィッシュアイや着色ブツの少なく、溶融成形性および局所的な耐劣化性に優れたＥＶＯＨ樹脂組成物が得られた。特に熱水に浸漬処理して抽出される金属イオン（Ａ）の量が少なく、リン酸化合物（Ｂ）やカルボン酸（Ｃ）の含有量が少ない実施例３〜６については、特に優れた溶融成形性および局所的な耐劣化性を有している。さらに、ホウ酸を含有する実施例４および５は、溶融成形性および局所的な耐劣化性に加えてロングラン性にも優れている。
【０１２６】
【表１】
2007063428.tif 000002
【０１２７】
【表２】
2007063428.tif 000003
【０１２８】
【表３】
2007063428.tif 000004